(57)【要約】【課題】  触媒として有用な金属酸化物ナノ粒子担持カーボンナノチューブを効率よく製造する方法を提供する。【解決手段】  特定のカーボンナノチューブ（Ａ）、金属酸化物前駆体（Ｂ）、アルコール化合物（Ｃ）、及び水（Ｄ）を含有する混合物に、電磁波を照射することにより、カーボンナノチューブ（Ａ）に金属酸化物ナノ粒子を担持させる工程を有する、金属酸化物ナノ粒子担持カーボンナノチューブの製造方法。【選択図】  なし【特許請求の範囲】
【請求項１】
平均直径（Ａｖ）と直径の標準偏差（σ）が、関係式：０．６０＞３σ／Ａｖ＞０．２０を満たすカーボンナノチューブ（Ａ）、金属酸化物前駆体（Ｂ）、アルコール化合物（Ｃ）、及び水（Ｄ）を含有する混合物に、電磁波を照射することにより、カーボンナノチューブ（Ａ）に金属酸化物ナノ粒子を担持させる工程を有する、金属酸化物ナノ粒子担持カーボンナノチューブの製造方法。
【請求項２】
水（Ｄ）の含有量が、混合物全体中、０．０１〜５質量％である、請求項１に記載の金属酸化物ナノ粒子担持カーボンナノチューブの製造方法。
【請求項３】
照射する電磁波の周波数が、０．００３〜３０００ＧＨｚである、請求項１又は２に記載の金属酸化物ナノ粒子担持カーボンナノチューブの製造方法。
【請求項４】
金属酸化物ナノ粒子が、平均粒径が１〜２０ｎｍ、粒径の標準偏差が３ｎｍ以下のものである、請求項１〜３のいずれかに記載の金属酸化物ナノ粒子担持カーボンナノチューブの製造方法。
【請求項５】
金属酸化物ナノ粒子の担持量が、カーボンナノチューブ（Ａ）１００質量部あたり１〜３００００質量部である、請求項１〜４のいずれかに記載の金属酸化物ナノ粒子担持カーボンナノチューブの製造方法。
【発明の詳細な説明】
【技術分野】
【０００１】
本発明は、触媒として有用な金属酸化物ナノ粒子担持カーボンナノチューブを効率よく製造する方法に関する。
【背景技術】
【０００２】
近年、エネルギー問題や環境問題を解決するために、各種触媒、例えば、炭素系触媒担体の表面に金属ナノ粒子や金属酸化物ナノ粒子が担持されてなる触媒が注目されている。
かかる触媒として、例えば、特許文献１には、炭素系触媒担体とこの炭素系触媒担体の表面に吸着された金属粒子層とを含む触媒が記載されている。
【０００３】
また、マイクロ波等を利用して、金属酸化物ナノ粒子を製造する方法が知られている。
例えば、特許文献２には、加水分解性の金属化合物を含むポリオール溶液中で、その金属化合物を加水分解した後、マイクロ波を照射することを特徴とする金属酸化物微粒子を製造する方法が記載されている。
【先行技術文献】
【特許文献】
【０００４】
【特許文献１】特開２００７−７５８１１号公報
【特許文献２】特開２００３−３４２００７号公報
【発明の概要】
【発明が解決しようとする課題】
【０００５】
上記したように、近年、エネルギー問題や環境問題を解決するために、各種触媒が注目されてきており、より高性能な触媒の開発が要望されている。
【０００６】
本発明は、かかる実情に鑑みてなされたものであり、触媒として有用な金属酸化物ナノ粒子担持カーボンナノチューブを効率よく製造する方法を提供することを目的とする。
【課題を解決するための手段】
【０００７】
本発明者らは上記課題を解決すべく鋭意検討を重ねた。その結果、平均直径（Ａｖ）と直径の標準偏差（σ）とが特定の関係にあるカーボンナノチューブ、金属酸化物前駆体、アルコール化合物、及び水を含有する混合物に電磁波を照射すると、金属酸化物前駆体の加水分解・重縮合反応により、金属酸化物粒子が生成し、結果として、カーボンナノチューブに金属酸化物ナノ粒子が担持された金属酸化物ナノ粒子担持カーボンナノチューブを効率よく製造し得ることを見出し、本発明を完成するに到った。
【０００８】
かくして本発明によれば、下記（１）〜（５）の金属酸化物ナノ粒子担持カーボンナノチューブの製造方法が提供される。
（１）平均直径（Ａｖ）と直径の標準偏差（σ）が、関係式：０．６０＞３σ／Ａｖ＞０．２０を満たすカーボンナノチューブ（Ａ）、金属酸化物前駆体（Ｂ）、アルコール化合物（Ｃ）、及び水（Ｄ）を含有する混合物に、電磁波を照射することにより、カーボンナノチューブ（Ａ）に金属酸化物ナノ粒子を担持させる工程を有する、金属酸化物ナノ粒子担持カーボンナノチューブの製造方法。
（２）水（Ｄ）の含有量が、混合物全体中、０．０１〜５質量％である、（１）に記載の金属酸化物ナノ粒子担持カーボンナノチューブの製造方法。
（３）照射する電磁波の周波数が、０．００３〜３０００ＧＨｚである、（１）又は（２）に記載の金属酸化物ナノ粒子担持カーボンナノチューブの製造方法。
（４）金属酸化物ナノ粒子が、平均粒径が１〜２０ｎｍ、粒径の標準偏差が３ｎｍ以下のものである、（１）〜（３）のいずれかに記載の金属酸化物ナノ粒子担持カーボンナノチューブの製造方法。
（５）金属酸化物ナノ粒子の担持量が、カーボンナノチューブ（Ａ）１００質量部あたり１〜３００００質量部である、（１）〜（４）のいずれかに記載の金属酸化物ナノ粒子担持カーボンナノチューブの製造方法。
【発明の効果】
【０００９】
本発明によれば、触媒として有用な金属酸化物ナノ粒子担持カーボンナノチューブを効率よく製造する方法が提供される。
【図面の簡単な説明】
【００１０】
【図１】実施例１で得られた酸化チタンナノ粒子担持カーボンナノチューブの電界放射型透過電子顕微鏡（ＦＥ−ＴＥＭ）像を示す図面代用写真である。
【発明を実施するための形態】
【００１１】
本発明の金属酸化物ナノ粒子担持カーボンナノチューブの製造方法は、平均直径（Ａｖ）と直径の標準偏差（σ）が、関係式：０．６０＞３σ／Ａｖ＞０．２０を満たすカーボンナノチューブ（Ａ）、金属酸化物前駆体（Ｂ）、アルコール化合物（Ｃ）、及び水（Ｄ）を含有する混合物に、電磁波を照射することにより、カーボンナノチューブ（Ａ）に、金属酸化物ナノ粒子を担持させる工程を有する。
【００１２】
〔カーボンナノチューブ（Ａ）〕
本発明に用いるカーボンナノチューブ（Ａ）は、その平均直径（Ａｖ）と直径の標準偏差（σ）が、関係式：０．６０＞３σ／Ａｖ＞０．２０を満たすものである。
なお、本発明において、「カーボンナノチューブ（Ａ）」とは、それを構成する所定のカーボンナノチューブの集合の総称であり、「直径」とは当該所定のカーボンナノチューブの外径を意味する。
【００１３】
本発明においてカーボンナノチューブ（Ａ）の平均直径（Ａｖ）及び直径の標準偏差（σ）は、それぞれ標本平均値及び標本標準偏差である。それらは、透過型電子顕微鏡での観察下に、無作為に選択されたカーボンナノチューブ１００本の直径を測定した際の平均値及び標準偏差として求められる。前記関係式における３σは得られた標準偏差（σ）に３を乗じたものである。
平均直径（Ａｖ）と標準偏差（σ）とが、関係式：０．６０＞３σ／Ａｖ＞０．２０を満たすカーボンナノチューブ（Ａ）を用いることにより、触媒として有用な金属酸化物ナノ粒子担持カーボンナノチューブを得ることができる。
【００１４】
ここで、３σ／Ａｖは、カーボンナノチューブ（Ａ）の直径分布を表し、この値が大きいほど直径分布が広いことを意味する。本発明において直径分布は正規分布をとるものが好ましい。
【００１５】
カーボンナノチューブ（Ａ）の直径分布は、透過型電子顕微鏡を用いて観察して算出することができる。すなわち、透過型電子顕微鏡での観察下に、無作為に選択された１００本のカーボンナノチューブの直径を測定し、その結果を用いて、横軸に直径、縦軸に頻度を取り、得られたデータをプロットし、ガウシアンで近似することで得られる。異なる製法で得られたカーボンナノチューブなどを複数種類組み合わせることでも３σ／Ａｖの値を大きくすることはできるが、その場合正規分布の直径分布を得ることは難しい。本発明においてカーボンナノチューブ（Ａ）は、単一製法で得られたカーボンナノチューブからなるものであっても、又は当該カーボンナノチューブに、その直径分布に影響しない量の他の製法で得られたカーボンナノチューブを配合してなるものであってもよい。
【００１６】
カーボンナノチューブ（Ａ）の平均直径（Ａｖ）は、触媒として有用な金属酸化物ナノ粒子担持カーボンナノチューブを得る観点から、０．５ｎｍ以上、１５ｎｍ以下が好ましい。
【００１７】
カーボンナノチューブ（Ａ）の平均長さは、好ましくは０．１μｍ〜１ｃｍである。カーボンナノチューブ（Ａ）の平均長さが上記範囲内であることで、触媒としてより有用な金属酸化物ナノ粒子担持カーボンナノチューブを形成し易くなる。
カーボンナノチューブ（Ａ）の平均長さは、例えば、透過型電子顕微鏡を用いて、無作為に選択された１００本のカーボンナノチューブを測定することで、算出することができる。
【００１８】
カーボンナノチューブ（Ａ）の比表面積は、好ましくは１００〜２５００ｍ２／ｇである。カーボンナノチューブ（Ａ）の比表面積が上記範囲内であることで、触媒としてより有用な金属酸化物ナノ粒子担持カーボンナノチューブを形成し易くなる。
カーボンナノチューブ（Ａ）の比表面積は、窒素ガス吸着法により求めることができる。
【００１９】
カーボンナノチューブ（Ａ）を構成するカーボンナノチューブは、単層のものであっても、多層のものであってもよい。
【００２０】
また、カーボンナノチューブ（Ａ）を構成するカーボンナノチューブは、表面にカルボキシル基等の官能基が導入されたものであってもよい。官能基の導入は、過酸化水素や硝酸等を用いる公知の酸化処理法により行うことができる。
【００２１】
カーボンナノチューブ（Ａ）は、公知の方法、例えば、表面にカーボンナノチューブ製造用触媒層（以下、「ＣＮＴ製造用触媒層」ということがある。）を有する基材（以下、「ＣＮＴ製造用基材」ということがある。）上に、原料化合物及びキャリアガスを供給して、化学的気相成長法（ＣＶＤ法）によりカーボンナノチューブを合成する際に、系内に微量の酸化剤を存在させることで、ＣＮＴ製造用触媒層の触媒活性を飛躍的に向上させるという方法（スーパーグロース法）により、得ることができる（ＷＯ２００６／０１１６５５号パンフレット）。
【００２２】
ＣＮＴ製造用基材においてＣＮＴ製造用触媒層を支持するための支持体は、その表面にＣＮＴ製造用触媒層を担持することができるものであれば、特に限定されない。
前記支持体の材質としては、鉄、ニッケル、クロム、モリブデン、タングステン、チタン、アルミニウム、マンガン、コバルト、銅、銀、金、白金等の金属；これらの金属を含む合金；前記金属を含む酸化物；シリコン等の半導体；石英、ガラス、マイカ、グラファイト、ダイヤモンド等の非金属；等が挙げられる。
前記支持体の形状としては、平板状、薄膜状、ブロック状等が挙げられる。
【００２３】
ＣＮＴ製造用触媒層を構成する触媒としては、従来公知のカーボンナノチューブ製造用触媒を用いることができる。具体的には、塩化鉄、鉄、鉄−モリブデン、アルミナ−鉄、アルミナ−コバルト、アルミナ−鉄−モリブデン等の金属触媒が挙げられる。
【００２４】
原料化合物としては、メタン、エタン、プロパン、エチレン、プロピレン、アセチレン等の炭化水素化合物；メタノール、エタノール等のアルコール化合物；アセトン等のケトン化合物；一酸化炭素；等が挙げられる。
【００２５】
キャリアガスとしては、ヘリウム、アルゴン、水素、窒素、ネオン、クリプトン、二酸化炭素、塩素等が挙げられる。
酸化剤としては、水蒸気、酸素、オゾン、硫化水素等が挙げられる。気相中の酸化剤の含有量は、通常、１０ｐｐｍ以上１００００ｐｐｍ以下である。
【００２６】
反応系内の圧力は、好ましくは１０２Ｐａ〜１０７Ｐａ（１００大気圧）である。
カーボンナノチューブ（Ａ）の製造時の反応系内の温度は、触媒、原料化合物、酸化剤に応じて適宜決定することができる。通常は、４００〜１２００℃である。
【００２７】
〔金属酸化物前駆体（Ｂ）〕
金属酸化物前駆体（Ｂ）は、加水分解・重縮合反応により金属酸化物ナノ粒子を生成させる化合物である。金属酸化物前駆体（Ｂ）は、用いる溶媒に溶解し、かつ、目的の金属酸化物ナノ粒子を生成させるものであれば、特に限定されない。
金属酸化物前駆体（Ｂ）としては、陽イオン（金属イオン）と、陰イオンとからなる錯体や塩が挙げられる。
金属酸化物前駆体（Ｂ）を構成する陽イオンとしては、チタン（ＩＶ）イオン、ジルコニウム（ＩＶ）イオン、ハフニウム（ＩＶ）イオン、ケイ素（ＩＶ）イオン、亜鉛（ＩＩ）イオン、スズ（ＩＶ）イオン、インジウム（ＩＩＩ）イオン等が挙げられる。
金属酸化物前駆体（Ｂ）を構成する陰イオンとしては、メトキシドイオン、エトキシドイオン、プロポキシドイオン、イソプロポキシドイオン、ｎ−ブトキシドイオン、ｔ−ブトキシドイオン等のアルコキシドイオン；フッ化物イオン、塩化物イオン、臭化物イオン、ヨウ化物イオン等のハライドイオン；酢酸イオン；硫酸イオン；硝酸イオン；シュウ酸イオン；等が挙げられる。
【００２８】
金属酸化物前駆体（Ｂ）の具体例としては、Ｔｉ（ＯＣＨ３）４、Ｔｉ（ＯＣ２Ｈ５）４、Ｔｉ（ＯｎＣ３Ｈ７）４、Ｔｉ（ＯｉＣ３Ｈ７）４、Ｔｉ（ＯＣ４Ｈ９）４、ＴｉＣｌ４、Ｚｒ（ＯＣＨ３）４、Ｚｒ（ＯＣ２Ｈ５）４、Ｚｒ（ＯｎＣ３Ｈ７）４、ＺｒＯｉＣ３Ｈ７）４、Ｚｒ（ＯＣ４Ｈ９）４、ＺｒＣｌ４、Ｈｆ（ＯＣＨ３）４、Ｈｆ（ＯＣ２Ｈ５）４、Ｈｆ（ＯｎＣ３Ｈ７）４、Ｈｆ（ＯｉＣ３Ｈ７）４、Ｈｆ（ＯＣ４Ｈ９）４、ＨｆＣｌ４等が挙げられるが、これらに限定されない。
金属酸化物前駆体（Ｂ）は、１種単独で、あるいは２種以上を組み合わせて用いることができる。
【００２９】
また、金属酸化物前駆体（Ｂ）から得られる金属酸化物としては、金属酸化物前駆体（Ｂ）に含まれる金属の酸化物であり、例えば、酸化チタン、酸化ジルコニウム、酸化ハフニウム、酸化アルミニウム、酸化ケイ素等が挙げられる。
【００３０】
〔アルコール化合物（Ｃ）〕
アルコール化合物（Ｃ）は、分子内に水酸基を１以上有する化合物である。
アルコール化合物（Ｃ）は、本発明において、金属酸化物前駆体（Ｂ）の加水分解・重縮合反応を促進させ、生成した金属酸化物ナノ粒子を安定化し、凝集を防ぐ役割を担うものである。
アルコール化合物（Ｃ）は、これらの役割を担えるものであれば、特に限定されない。
【００３１】
アルコール化合物（Ｃ）としては、例えば、メタノール、エタノール、プロパノール、ブタノール等のモノアルコール類；エチレングリコール、プロピレングリコール、１，３−ブタンジオール、１，４−ブタンジオール、２，３−ブタンジオール、１，５−ペンタンジオール、１，６−ヘキサンジオール、ジエチレングリコール、トリエチレングリコール、テトラエチレングリコール等のジオール類；２−メトキシエタノール、エチレングリコールモノエチルエーテル等のセロソルブ類；等が挙げられる。なかでも、アルコール化合物（Ｃ）としては、ジオール類やセロソルブ類が好ましい。
これらのアルコール化合物（Ｃ）は、１種単独で、あるいは２種以上を組み合わせて用いることができる。
【００３２】
〔水（Ｄ）〕
本発明においては、金属酸化物前駆体（Ｂ）の加水分解反応を進行させるために、水（Ｄ）が用いられる。用いる水（Ｄ）としては、蒸留水や脱イオン水などが挙げられる。
【００３３】
〔その他の成分〕
本発明に用いる混合物は、本発明の効果を妨げない範囲において、その他の成分を含有してもよい。その他の成分としては、溶媒（ただし、アルコール化合物（Ｃ）を除く。）、分散剤、界面活性剤、ｐＨ調整剤等が挙げられる。これらは、公知のものを適宜使用すればよい。
【００３４】
〔混合物〕
本発明に用いる混合物は、例えば、カーボンナノチューブ（Ａ）、金属酸化物前駆体（Ｂ）、アルコール化合物（Ｃ）、水（Ｄ）やその他の成分を混合し、カーボンナノチューブを分散させることで得ることができる。
【００３５】
混合処理や分散処理は、公知の方法を利用することができる。例えば、ナノマイザー、アルティマイザー、超音波分散機、ボールミル、サンドグラインダー、ダイノミル、スパイクミル、ＤＣＰミル、バスケットミル、ペイントコンディショナー、高速攪拌装置等を用いる方法が挙げられる。
【００３６】
カーボンナノチューブ（Ａ）の含有量は、特に限定されないが、混合物全体中、好ましくは０．００１〜１０質量％である。
金属酸化物前駆体（Ｂ）の含有量は、特に限定されないが、混合物全体中、好ましくは１．０×１０−１０〜１．０×１０−８質量％である。
アルコール化合物（Ｃ）の含有量は、特に限定されない。アルコール化合物（Ｃ）は、溶媒を兼ねて用いることもできる。
水（Ｄ）の含有量は、金属酸化物前駆体（Ｂ）を加水分解し得る量であれば特に限定されない。水（Ｄ）の含有量は、混合物全体中、好ましくは０．０１〜５質量％である。
【００３７】
〔電磁波照射〕
本発明においては、上記混合物に電磁波を照射する。混合物に電磁波を照射することで、カーボンナノチューブ（Ａ）が電磁波を吸収して熱が発生し、混合物が効率よく加熱される。これにより、金属酸化物前駆体（Ｂ）が、水（Ｄ）によって、効率よく加水分解され、引き続く重縮合反応により、当該混合物中、金属酸化物ナノ粒子が、遊離の形ではなく、カーボンナノチューブ（Ａ）の表面に選択的に析出し、該表面に均一かつ密着性よく担持される。
【００３８】
電磁波を照射する方法としては、公知の方法を採用することができる。例えば、特表２００６−５１７２６０号公報に記載されるような方法に準じ、金属酸化物ナノ粒子担持カーボンナノチューブを効率よく製造することができる。金属酸化物ナノ粒子担持カーボンナノチューブの製造はバッチ式で行っても連続式で行ってもよい。
【００３９】
具体的には、前記公報の図に示されるような管型反応器内に混合物を注入するか、又は混合物を設置し、外部から電磁波を照射することで、混合物が加熱され、金属酸化物前駆体の加水分解・重縮合反応が進行して、結果として、金属酸化物ナノ粒子担持カーボンナノチューブが得られる。
電磁波は、マグネトロンやジャイロトロンを用いて発生させることができる。
照射する電磁波の周波数は、混合物を加熱して、金属酸化物前駆体の加水分解・重縮合反応を促進させ、結果として、金属酸化物ナノ粒子担持カーボンナノチューブが得られるものであれば特に限定されないが、０．００３〜３０００ＧＨｚが好ましい。このような範囲の周波数を有する電磁波を照射することで、より効率よく目的とする金属酸化物ナノ粒子担持カーボンナノチューブを得ることができる。
電磁波を照射することにより混合物を加熱する温度は、用いる溶媒にもよるが、通常、８５〜３５０℃である。
照射時間は、用いる溶媒にもよるが、通常、１０秒〜６０分である。
【００４０】
上記方法によりカーボンナノチューブ（Ａ）に、金属酸化物ナノ粒子を担持させた後においては、金属酸化物ナノ粒子担持カーボンナノチューブを含む反応液を、遠心分離法等により上澄み液と沈殿物（金属酸化物ナノ粒子担持カーボンナノチューブ）とに分け、上澄み液を除去することで、目的とする金属酸化物ナノ粒子担持カーボンナノチューブを単離することができる。
また、必要に応じて、単離した金属酸化物ナノ粒子担持カーボンナノチューブをさらに洗浄してもよい。洗浄処理は、例えば、金属酸化物ナノ粒子担持カーボンナノチューブを洗浄用溶媒に再分散させた後、この分散液を遠心分離処理により上澄み液と金属酸化物ナノ粒子担持カーボンナノチューブとに分け、上澄み液を除去する方法により行うことができる。
【００４１】
本発明の方法によって、カーボンナノチューブ（Ａ）に担持される金属酸化物ナノ粒子は、平均粒径が小さく、かつ、均一性に優れるものである。金属酸化物ナノ粒子の平均粒径は、好ましくは１〜２０ｎｍであり、粒径の標準偏差は、好ましくは３ｎｍ以下である。
【００４２】
本発明の方法によって得られる金属酸化物ナノ粒子担持カーボンナノチューブは、金属酸化物ナノ粒子の担持量が、カーボンナノチューブ（Ａ）１００質量部あたり好ましくは１〜３００００質量部のものである。金属酸化物ナノ粒子の担持量がかかる範囲にあれば、金属酸化物ナノ粒子担持カーボンナノチューブの触媒性能が向上し、好ましい。
【００４３】
本発明によれば、カーボンナノチューブ（Ａ）に、金属酸化物ナノ粒子が、均一、かつ、密着性よく担持されてなり、触媒として有用な金属酸化物ナノ粒子担持カーボンナノチューブを効率よく製造することができる。
本発明により得られる金属酸化物ナノ粒子担持カーボンナノチューブは、酸化還元触媒として機能し、各種用途に有用である。例えば、金属酸化物ナノ粒子が酸化チタンナノ粒子である場合には、燃料電池のカソード触媒層やアノード触媒層を構成する触媒、色素増感型太陽電池の対向電極の触媒層を構成する触媒、窒素酸化物除去触媒等として有用である。
【実施例】
【００４４】
〔実施例１〕
三口フラスコに、１，５−ペンタンジオール５０ｍＬ、カーボンナノチューブ０．０３ｇ、及び水２ｍＬを加えた。 
なお、前記カーボンナノチューブは、以下の特性値を有した：
平均直径（Ａｖ）：３．３ｎｍ、直径の標準偏差（σ）：０．６４ｎｍ、３σ／Ａｖ：０．５８、平均長さ：１００μｍ、比表面積：８００ｍ２／ｇ、主に単層。
この三口フラスコの内容物に対して、バス型超音波洗浄機〔ＢＲＡＮＳＯＮ社製、５５１０Ｊ−ＭＴ（４２ｋＨｚ、１８０Ｗ）〕を用いて、超音波を室温にて１０分間照射し、次いで、攪拌子を三口フラスコ内に入れて内容物を攪拌した後、再度、超音波を１０分間照射した。次いで、Ｔｉ（ＯＣ２Ｈ５）４を添加して、反応用分散液を得た。
得られた反応用分散液に、特表２００６−５１７２６０号公報の実施例の方法（照射した電磁波の周波数：２．４５ＧＨｚ）に準じ、マイクロ波を照射することで、担持処理を行った。
上記の担持処理の後、反応後の分散液を、遠心分離処理（１３，０００ｒｐｍで５分間）により無色透明の上澄み液と沈殿物（酸化チタンナノ粒子担持カーボンナノチューブ）とに分け、上澄み液を除去することで、酸化チタンナノ粒子担持カーボンナノチューブを単離した。担持された酸化チタンをＸ線回折（ＸＲＤ）により分析したところ、応用分野で有用なアナターゼ型が選択的に生成していることが確認された。
次いで、単離した酸化チタンナノ粒子担持カーボンナノチューブをエタノールと混合し、室温下での超音波処理（４２ｋＨｚ、１８０Ｗ、１０分間）により酸化チタンナノ粒子担持カーボンナノチューブを分散させた。この分散液を遠心分離処理（１３，０００ｒｐｍで５分間）により上澄み液と酸化チタンナノ粒子担持カーボンナノチューブとに分け、上澄み液を除去することで、酸化チタンナノ粒子担持カーボンナノチューブを洗浄した。
【００４５】
〔顕微鏡観察〕
洗浄した酸化チタンナノ粒子担持カーボンナノチューブをエタノールと混合し、室温下での超音波処理（４２ｋＨｚ、１８０Ｗ、１０分間）により分散させることで顕微鏡観察用試料を得た。電界放射型透過電子顕微鏡（ＦＥ−ＴＥＭ）を用いて酸化チタンナノ粒子担持カーボンナノチューブを観察し（図１）、無作為に選択された１００個の酸化チタンナノ粒子の画像から、酸化チタンナノ粒子の平均粒径と粒径の標準偏差を求めた。酸化チタンナノ粒子の平均粒径は５ｎｍ、粒径の標準偏差は１ｎｍであった。また、酸化チタンナノ粒子担持カーボンナノチューブにおける、酸化チタンナノ粒子によるカーボンナノチューブ表面の被覆率は９０％であった。
【００４６】
〔密着性〕
上記方法によりエタノールに分散させた酸化チタンナノ粒子担持カーボンナノチューブに対し、再度、室温下での超音波処理（４２ｋＨｚ、１８０Ｗ、１０分間）を行った。この分散液を試料として用いて、ＦＥ−ＴＥＭで酸化チタンナノ粒子担持カーボンナノチューブを観察し、再度の超音波処理の前後における酸化チタンナノ粒子によるカーボンナノチューブ表面の被覆状態の変化を調べた。
観察の結果、酸化チタンナノ粒子の被覆状態が実質的に変わらなかったことから、酸化チタンナノ粒子担持カーボンナノチューブは、酸化チタンナノ粒子が強固に担持されているものであることが確認された。
【図１】
2014156370.tif 000002